(57)【要約】  絶縁層と絶縁層上に設けられた配線導体とを備えた半導体素子搭載用パッケージ基板の製造方法であって、厚さが１μｍ〜８０μｍのコア樹脂層の両面に厚さが１μｍ〜７０μｍであり且つコア樹脂層から剥離可能な第１の金属層と第１の絶縁性樹脂層と第２の金属層とが配置された積層体を形成し、積層体を一括で加熱加圧して第１の基板を形成する第１の基板形成工程（ａ）と、第１の基板の第２の金属層にパターンを形成するパターニング工程（ｂ）と、前記第１の基板の第２の金属層表面に第２の絶縁性樹脂層と第３の金属層とを配置して形成した積層体を加熱加圧して第２の基板を形成する第２の基板形成工程（ｃ）と、コア樹脂層から、第１の金属層と第１の絶縁性樹脂層と第２の金属層と第２の絶縁性樹脂層と第３の金属層を備えた第３の基板を剥離する剥離工程（ｄ）と、を含む。
2020121651.tif 000002
【特許請求の範囲】
【請求項１】
絶縁層と、前記絶縁層上に設けられた配線導体と、を備えた半導体素子搭載用パッケージ基板の製造方法であって、
厚さが１μｍ〜８０μｍのコア樹脂層の両面に、厚さが１μｍ〜７０μｍであり且つ前記コア樹脂層から剥離可能な第１の金属層と、第１の絶縁性樹脂層と、第２の金属層と、がこの順に配置された積層体を形成し、前記積層体を一括で加熱加圧して、第１の基板を形成する第１の基板形成工程（ａ）と、
前記第１の基板の前記第２の金属層にパターンを形成するパターニング工程（ｂ）と、
前記第１の基板の前記第２の金属層表面に、第２の絶縁性樹脂層と、第３の金属層と、をこの順で配置して形成した積層体を加熱加圧して第２の基板を形成する第２の基板形成工程（ｃ）と、
前記コア樹脂層から、前記第１の金属層と前記第１の絶縁性樹脂層と前記第２の金属層と前記第２の絶縁性樹脂層と前記第３の金属層とをこの順で備えた第３の基板を剥離する剥離工程（ｄ）と、
を含む半導体素子搭載用パッケージ基板の製造方法。
【請求項２】
さらに、前記第３の基板の表面に、前記第２の金属層表面に達する非貫通孔を形成し、前記非貫通孔の内壁に電解銅めっき及び／又は無電解銅めっきを施し、前記第２の金属層と、前記第１の金属層及び前記第３の金属層の各々と、を接続させ、前記第３の基板の表面に第４の金属層を形成し、前記第４の金属層にパターンを形成して前記配線導体を形成する配線導体形成工程（ｅ）を含む請求項１に記載の半導体素子搭載用パッケージ基板の製造方法。
【請求項３】
前記第３の基板の厚さが、５μｍ〜１００μｍである請求項１又は２に記載の半導体素子搭載用パッケージ基板の製造方法。
【請求項４】
前記第１の金属層が剥型層を備え、前記積層体は、前記剥型層と前記コア樹脂層とが接するように前記第１の金属層が配置された請求項１〜３のいずれか一項に記載の半導体素子搭載用パッケージ基板の製造方法。
【請求項５】
前記第３の金属層がキャリア層を備え、前記第２の基板形成工程（ｃ）において前記第１の基板が加熱加圧された後に、前記第３の金属層から前記キャリア層が除去される請求項１〜４のいずれか一項に記載の半導体素子搭載用パッケージ基板の製造方法。
【請求項６】
前記第１の金属層、前記第２の金属層、及び、前記第３の金属層の少なくともいずれか一つが銅箔である請求項１〜５のいずれか一項に記載の半導体素子搭載用パッケージ基板の製造方法。
【請求項７】
前記コア樹脂層、第１の絶縁性樹脂層、及び、第２の絶縁性樹脂層の少なくともいずれか一つが、樹脂を基材に含侵したプリプレグである請求項１〜６のいずれか一項に記載の半導体素子搭載用パッケージ基板の製造方法。
【発明の詳細な説明】
【技術分野】
【０００１】
本発明は、半導体素子搭載用パッケージ基板の製造方法に関するものである。
【背景技術】
【０００２】
電子機器、通信機器、及びパーソナルコンピューターなどに広く用いられる半導体パッケージの高機能化及び小型化は、近年、益々加速している。それに伴い、半導体パッケージにおけるプリント配線板及び半導体素子搭載用パッケージ基板の薄型化が要求されている。通常、プリント配線板及び半導体素子搭載用パッケージ基板は、支持基板上に回路パターンとなる層（以下、単に「配線導体」ともいう。）と絶縁材料とを積層させて作製される。【０００３】
このような半導体素子搭載用パッケージ基板の製造方法としては、例えば、キャリア箔付極薄銅箔のキャリア箔面に第１の絶縁樹脂を設けてなる回路形成用基板を用い、パターン電解銅めっきによって第１の配線導体を形成し、更に、第２の絶縁樹脂を積層し、その後第２の配線導体を形成する方法が開示されている（例えば、下記特許文献１参照。）。また、樹脂製の板状キャリアと、該キャリアの少なくとも一方の面に、剥離可能に密着させた金属箔からなる積層物を用いたプリント配線板を製造技術が開示されている（例えば、下記特許文献２参照。）。
【先行技術文献】
【特許文献】
【０００４】
【特許文献１】特開２００５−１０１１３７号公報
【特許文献２】国際公開ＷＯ２０１４／０４６２９１号公報
【発明の概要】
【発明が解決しようとする課題】
【０００５】
半導体素子搭載用パッケージ基板を製造する手法として、コア樹脂層の両面に金属箔が設置された銅張積層板を中心とし、その両面にプリプレグ等の絶縁層及び金属箔をビルドアップして形成された回路形成用基板を用いる手法が知られている。回路形成用基板は、金属箔を４層有する場合には“４層コアレスシールド板”とも称され、例えば、４層コアレスシールド板は、その後、パターニング工程などを経て、６層コアレスシールド板とされ、コア樹脂層からその両面に設けられた各々の基板（積層体）が剥離される。【０００６】
一般に回路形成用基板の製造方法では、コア樹脂層の両面に金属層を配置した後、銅張積層板を形成するために加熱及び加圧によって一回目のプレス工程を施し、その後、樹脂層等を積層した後に２回目のプレス工程を施して、回路形成用基板を形成する。
これに対し、アライメントやプレス技術などの発展も伴い、工程数削減の観点から、回路形成用基板を一括で形成することが検討されている。一括で回路形成用基板を形成する場合、銅張積層板を形成するための１回目のプレス工程が省略され、２回目のプレス工程のみを施して、回路形成用基板を形成する。【０００７】
このように、一括で回路形成用基板を形成するとプレス工程を一回省略できるため、回路形成用基板及びこれを用いた半導体素子搭載用パッケージ基板の製造効率を向上させることができる。しかし、一括で回路基板形成基板を作製すると、コア樹脂層からその両面に設けられた各々の基板を剥離した際に、剥離されたコア樹脂層側の金属箔に皺や凹凸が発生することがある。このように皺や凹凸がある金属箔はパターニング不良の原因となり、結果、一括で回路形成用基板を形成した場合に、半導体素子搭載用パッケージ基板の歩留りが低下してしまうことがある。【０００８】
上述の課題を解決すべく本発明は、生産効率がよく、歩留まりに優れた半導体素子搭載用パッケージ基板の製造方法を提供することを目的とする。
【課題を解決するための手段】
【０００９】
＜１＞  絶縁層と、前記絶縁層上に設けられた配線導体と、を備えた半導体素子搭載用パッケージ基板の製造方法であって、
厚さが１μｍ〜８０μｍのコア樹脂層の両面に、厚さが１μｍ〜７０μｍであり且つ前記コア樹脂層から剥離可能な第１の金属層と、第１の絶縁性樹脂層と、第２の金属層と、がこの順に配置された積層体を形成し、前記積層体を一括で加熱加圧して、第１の基板を形成する第１の基板形成工程（ａ）と、
前記第１の基板の前記第２の金属層にパターンを形成するパターニング工程（ｂ）と、
前記第１の基板の前記第２の金属層表面に、第２の絶縁性樹脂層と、第３の金属層と、をこの順で配置して形成した積層体を加熱加圧して第２の基板を形成する第２の基板形成工程（ｃ）と、
前記コア樹脂層から、前記第１の金属層と前記第１の絶縁性樹脂層と前記第２の金属層と前記第２の絶縁性樹脂層と前記第３の金属層とをこの順で備えた第３の基板を剥離する剥離工程（ｄ）と、
を含む半導体素子搭載用パッケージ基板の製造方法。
＜２＞  さらに、前記第３の基板の表面に、前記第２の金属層表面に達する非貫通孔を形成し、前記非貫通孔の内壁に電解銅めっき及び／又は無電解銅めっきを施し、前記第２の金属層と、前記第１の金属層及び前記第３の金属層の各々と、を接続させ、前記第３の基板の表面に第４の金属層を形成し、前記第４の金属層にパターンを形成して前記配線導体を形成する配線導体形成工程（ｅ）を含む前記＜１＞に記載の半導体素子搭載用パッケージ基板の製造方法。
＜３＞  前記第３の基板の厚さが、５μｍ〜１００μｍである前記＜１＞又は＜２＞に記載の半導体素子搭載用パッケージ基板の製造方法。
＜４＞  前記第１の金属層が剥型層を備え、前記積層体は、前記剥型層と前記コア樹脂層とが接するように前記第１の金属層が配置された前記＜１＞〜＜３＞のいずれかに記載の半導体素子搭載用パッケージ基板の製造方法。
＜５＞  前記第３の金属層がキャリア層を備え、前記第２の基板形成工程（ｃ）において前記第１の基板が加熱加圧された後に、前記第３の金属層から前記キャリア層が除去される前記＜１＞〜＜４＞のいずれかに記載の半導体素子搭載用パッケージ基板の製造方法。
＜６＞  前記第１の金属層、前記第２の金属層、及び、前記第３の金属層の少なくともいずれか一つが銅箔である前記＜１＞〜＜５＞のいずれかに記載の半導体素子搭載用パッケージ基板の製造方法。
＜７＞  前記コア樹脂層、第１の絶縁性樹脂層、及び、第２の絶縁性樹脂層の少なくともいずれか一つが、樹脂を基材に含侵したプリプレグである前記＜１＞〜＜６＞のいずれかに記載の半導体素子搭載用パッケージ基板の製造方法。
【発明の効果】
【００１０】
本発明によれば、生産効率がよく、歩留まりに優れた半導体素子搭載用パッケージ基板の製造方法を提供することができる。
【図面の簡単な説明】
【００１１】
【図１】本発明の半導体素子搭載用パッケージ基板の製造方法の一実施形態を説明するための概略図である。
【発明を実施するための形態】
【００１２】
以下、本発明について実施形態を例に説明する。但し、本発明の態様は以下に説明する実施形態に限定されるものではない。
【００１３】
本実施形態の半導体素子搭載用パッケージ基板の製造方法（以下、単に『本実施形態の製造方法』と称することがある。）は、
絶縁層と、前記絶縁層上に設けられた配線導体と、を備えた半導体素子搭載用パッケージ基板の製造方法であって、
厚さが１μｍ〜８０μｍのコア樹脂層の両面に、厚さが１μｍ〜７０μｍであり且つ前記コア樹脂層から剥離可能な第１の金属層と、第１の絶縁性樹脂層と、第２の金属層と、がこの順に配置された積層体を形成し、前記積層体を一括で加熱加圧して、第１の基板を形成する第１の基板形成工程（ａ）と、
前記第１の基板の前記第２の金属層にパターンを形成するパターニング工程（ｂ）と、
前記第１の基板の前記第２の金属層表面に、第２の絶縁性樹脂層と、第３の金属層と、をこの順で配置して形成した積層体を加熱加圧して第２の基板を形成する第２の基板形成工程（ｃ）と、
前記コア樹脂層から、前記第１の金属層と前記第１の絶縁性樹脂層と前記第２の金属層と前記第２の絶縁性樹脂層と前記第３の金属層をこの順で備えた第３の基板を剥離する剥離工程（ｄ）と、
を含む。
【００１４】
本実施形態の半導体素子搭載用パッケージ基板の製造方法は、厚さが１μｍ〜８０μｍのコア樹脂層の両面に、厚さが１μｍ〜７０μｍであり且つ前記コア樹脂層から剥離可能な第１の金属層と、第１の絶縁性樹脂層と、第２の金属層と、がこの順に配置された積層体を形成し、前記積層体を一括で加熱加圧して、第１の基板を形成する。当該第１の基板は、回路形成用基板に相当する基板である。ここで、「回路形成用基板」とは、コア樹脂層と、金属箔と、樹脂層とを含む積層体であり、金属箔にパターニング等がほどこされていない状態を意味する。また、本実施形態の製造方法においては、第１の基板（回路形成用基板）を一括で形成する。ここで、「第１の基板（回路形成用基板）を一括で形成する」とは、第１の基板形成工程（ａ）において、コア樹脂層を中心として、その両面に、第１の金属層、第１の絶縁性樹脂層及び第２の金属層までをこの順で配置した後に、加熱加圧して（プレス工程を施して）第１の基板（回路形成用基板）を形成する工程であり、銅張積層板（コア樹脂層の両面に第１の金属層のみが積層された状態）を形成するためのプレス工程が省略され、一回のプレス工程を施すことで第１の基板を形成することを意味する。
【００１５】
さらに、本実施形態の製造方法は、厚さが１μｍ〜８０μｍのコア樹脂層を用いる。すなわち、本実施形態の製造方法は、厚さが１μｍ〜８０μｍのコア樹脂層を用いることで、第１の基板（回路形成用基板）を一括で形成しても、剥離工程（ｄ）において、コア樹脂層から剥離された基板（第３の基板）のコア樹脂層側の金属層に皺や凹凸が発生するのを抑制することができる。このため、本実施形態の製造方法は、第１の基板（回路形成用基板）を一括で形成することで生産効率を高めながら、さらに、パターニング不良の発生となる金属層の皺や凹凸の発生が抑制されているため、半導体素子搭載用パッケージ基板の歩留まりを向上させることができる。
以下、本実施形態の製造方法について詳細に記載する。
【００１６】
［第１の基板形成工程（ａ）］
第１の基板形成工程（ａ）は、厚さが１μｍ〜８０μｍのコア樹脂層の両面に、厚さが１μｍ〜７０μｍであり且つ前記コア樹脂層から剥離可能な第１の金属層と、第１の絶縁性樹脂層と、第２の金属層と、がこの順に配置された積層体を形成し、前記積層体を一括で加熱加圧して、第１の基板を形成する工程である。図１を用いて第１の基板（回路形成用基板）の構成について説明する。図１は、本発明の半導体素子搭載用パッケージ基板の製造方法の一実施形態を説明するための概略図である。図１（Ａ）及び図１（Ｂ）に示すように、回路形成用基板（第１の基板）１は、コア樹脂層２（例えば、プリプレグ）の両面に、第１の金属層３と第１の絶縁性樹脂層４と第２の金属層とが、コア樹脂層２の表面側から順に設けられている。
【００１７】
第１の基板形成工程（ａ）においては、コア樹脂層を中心として、その両面に、第１の金属層、第１の絶縁性樹脂層及び第２の金属層までをこの順で配置して積層体とした後に、加熱加圧して第１の基板が形成される。この際、銅張積層板（コア樹脂層の両面に第１の金属層のみが積層された状態）を形成するためのプレス工程は施されず、第１の絶縁性樹脂層及び第２の金属層までを積層した後、一回のプレス工程を施すことで第１の基板が形成される。
積層体を形成する積層の方法や条件は、特に限定されるものではないが、例えば、積層体を温度２２０±２℃、圧力５±０．２ＭＰａ、保持時間６０分間の条件にて真空プレスを実施することで、第１の基板を形成することができる。また、各金属層とコア樹脂層又は各絶縁性樹脂層との密着力を得るために、各金属層の表面に粗化処理を施してもよい。前記粗化処理は、特に限定されるものではなく、公知の手段を適宜使用でき、例えば、銅表面粗化液を用いる手段が挙げられる。
【００１８】
（コア樹脂層）
第１の基板形成工程（ａ）におけるコア樹脂層としては、特に限定されるものではないが、例えば、ガラスクロス等の基材に熱硬化性樹脂等の絶縁性の樹脂材料（絶縁材料）を含浸させたプリプレグや、絶縁性のフィルム材等を用いることができる。
コア樹脂層の厚さは、１μｍ〜８０μｍである。コア樹脂層の厚さが１μｍ未満であると樹脂の成形不良となり、８０μｍを超えると、一括にて第１の基板を形成した際に、剥離工程後にコア樹脂層から剥離した第３の基板表面の金属層に皺や凹凸が発生してしまう。コア樹脂層の厚さは、積層成形性の観点から、３μｍ〜４０μｍが好ましく、１０μｍ〜２５μｍがさらに好ましい。
【００１９】
“プリプレグ”は樹脂組成物等の絶縁材料を基材に含浸又は塗工してなるものである。基材としては、特に限定されず、各種の電気絶縁材料用積層板に用いられる周知のものを適宜使用することが出来る。基材を構成する材料としては、例えば、Ｅガラス、Ｄガラス、Ｓガラス又はＱガラス等の無機繊維；ポリイミド、ポリエステル又はテトラフルオロエリレン等の有機繊維；及びそれらの混合物等が挙げられる。基材は、特に限定されるものではないが、例えば、織布、不織布、ロービンク、チョップドストランドマット、サーフェシングマット等の形状を有するものを適宜用いることができる。基材の材質及び形状は、目的とする成形物の用途や性能により選択され、必要により単独もしくは２種類以上の材質及び形状の使用も可能である。
【００２０】
基材の厚みは、コア樹脂層の厚さが１μｍ〜８０μｍの範囲になれば特に制限はないが、通常１０μｍ〜３０μｍのものを使用することができる。また、基材としては、シランカップリング剤等で表面処理したものや機械的に開繊処理を施したものを用いることができ、これら基材は耐熱性や耐湿性、加工性の面から好適である。
【００２１】
前記絶縁材料としては、特に限定されず、プリント配線板の絶縁材料として用いられる公知の樹脂組成物を適宜選定して用いることが出来る。前記樹脂組成物としては、耐熱性、耐薬品性の良好な熱硬化性樹脂をベースとして用いることができる。熱硬化性樹脂としては、特に限定されるものではないが、フェノール樹脂、エポキシ樹脂、シアネート樹脂、マレイミド樹脂、イソシアネート樹脂、ベンゾシクロブテン樹脂、ビニール樹脂などを例示することができる。熱硬化性樹脂は、１種類を単独で用いてもよいし、２種類以上を混合して用いてもよい。
【００２２】
熱硬化性樹脂の中でも、エポキシ樹脂は耐熱性、耐薬品性、電気特性に優れ、比較的安価であることから、絶縁材料として好適に用いることができる。エポキシ樹脂としては、例えば、ビスフェノールＡ型エポキシ樹脂、ビスフェノールＦ型エポキシ樹脂、ビスフェノールＳ型エポキシ樹脂、脂環式エポキシ樹脂、脂肪族鎖状エポキシ樹脂、フェノールノボラック型エポキシ樹脂、クレゾールノボラック型エポキシ樹脂、ビスフェノールＡノボラック型エポキシ樹脂、ビフェノールのジグリシジルエテール化物、ナフタレンジオールのジグリシジルエテール化物、フェノール類のジグリシジルエテール化物、アルコール類のジグリシジルエテール化物、及びこれらのアルキル置換体、ハロゲン化物、水素添加物などを挙げることができる。エポキシ樹脂は、１種類を単独で用いてもよいし、２種類以上を混合して用いてもよい。また、このエポキシ樹脂とともに用いる硬化剤はエポキシ樹脂を硬化させるものであれば、限定することなく使用でき、例えば、多官能フェノール類、多官能アルコール類、アミン類、イミダゾール化合物、酸無水物、有機リン化合物及びこれらのハロゲン化物などがある。これらのエポキシ樹脂硬化剤は、１種類を単独で用いてもよいし、２種類以上を混合して用いてもよい。
【００２３】
前記シアネート樹脂は、加熱によりトリアジン環を繰り返し単位とする硬化物を生成する樹脂であり、硬化物は誘電特性に優れる。このため、特に高周波特性が要求される場合などに好適である。シアネート樹脂としては、特に限定されないが、例えば、２，２−ビス（４−シアナトフェニル）プロパン、ビス（４−シアナトフェニル）エタン、２，２−ビス（３，５ジメチル−４−シアナトフェニル）メタン、２，２−（４−シアナトフェニル）−１，１，１，３，３，３−ヘキサフルオロプロパン、α，α’−ビス（４−シアナトフェニル）−ｍ−ジイソプロピルベンゼン、フェノールノボラック及びアルキルフェノールノボラックのシアネートエステル化物等が挙げられる。その中でも、２，２−ビス（４−シアナトフェニル）プロパンは、硬化物の誘電特性と硬化性とのバランスが特に良好であり、コスト的にも安価であるため好ましい。これらシアネートエステル化合物等のシアネート樹脂は、１種類を単独で用いてもよく、２種類以上を混合して用いてもよい。また、前記シアネートエステル化合物は予め一部が三量体や五量体にオリゴマー化されていてもよい。
【００２４】
さらに、シアネート樹脂に対して硬化触媒や硬化促進剤を併用することもできる。硬化触媒としては、例えば、マンガン、鉄、コバルト、ニッケル、銅、亜鉛等の金属類を用いることができ、具体的には、２−エチルヘキサン酸塩、オクチル酸塩等の有機金属塩やアセチルアセトン錯体などの有機金属錯体を挙げることができる。硬化触媒は、１種類を単独で使用してもよいし、２種類以上を混合して使用してもよい。
また、硬化促進剤としてはフェノール類を使用することが好ましく、ノニルフェノール、パラクミルフェノールなどの単官能フェノールや、ビスフェノールＡ、ビスフェノールＦ、ビスフェノールＳなどの二官能フェノール、又は、フェノールノボラック、クレゾールノボラックなどの多官能フェノールなどを用いることができる。硬化促進剤は、１種類を単独で使用してもよいし、２種類以上を混合して使用してもよい。
【００２５】
前記絶縁材料として用いられる樹脂組成物には、誘電特性、耐衝撃性、フィルム加工性などを考慮して、熱可塑性樹脂をブレンドすることもできる。熱可塑性樹脂としては、特に限定されるものではないが、例えば、フッ素樹脂、ポリフェニレンエーテル、変性ポリフェニレンエーテル、ポリフェニレンスルフィド、ポリメーボネート、ポリエーテルイミド、ポリエーテルエーテルケトン、ポリアクリレート、ポリアミド、ポリアミドイミド、ポリブタジエンなどを挙げることができる。熱可塑性樹脂は、１種類を単独で用いてもよいし、２種類以上を混合して用いてもよい。
【００２６】
熱可塑性樹脂の中でも、硬化物の誘電特性を向上させることができるという観点から、ポリフェニレンエーテル及び変性ポリフェニレンエーテルを配合して用いることが有用である。ポリフェニレンエーテル及び変性ポリフェニレンエーテルとしては、例えば、ポリ（２，６−ジメチル−１，４−フェニレン）エーテル、ポリ（２，６−ジメチル−１，４−フェニレン）エーテルとポリスチレンとのアロイ化ポリマー、ポリ（２，６ジメチル−１，４−フェニレン）エーテルとスチレンーブタジエンコポリマーとのアロイ化ポリマー、ポリ（２，６−ジメチル−１，４−フェニレン）エーテルとスチレン−無水マレイン酸コポリマのアロイ化ポリマー、ポリ（３，６−ジメチル−１，４−フェニレン）エーテルとポリアミドとのアロイ化ポリマー、ポリ（２，６−ジメチル−１、４−フェニレン）エーテルとスチレンーブタジエン−アクリロニトリルコポリマーとのアロイ化ポリマーなどが挙げられる。また、ポリフェニレンエーテルに反応性や重合性を付与するために、ポリマー鎖末端にアミン基、エポキシ基、カルボン基、スチリル基などの官能基を導入したり、ポリマー鎖側鎖にアミン基、エポキシ基、カルボキシル基、スチリル基、メタクリル基などの官能基を導入してもよい。
【００２７】
熱可塑性樹脂の中でも、耐湿性に優れ、更に金属に対する接着剤が良好な観点から、ポリアミドイミド樹脂が有用である。ポリアミドイミド樹脂の原料は、特に限定されるものではないが、酸性分としては、無水トリメリット酸、無水トリメリット酸モノクロライドが挙げられ、アミン成分としては、メタフェニレンジアミン、パラフェニレンジアミン、４，４’−ジアミノジフェニルエーテル、４，４’−ジアミノジフェニルメタン、ビス［４−（アミノフェノキシ）フェニル］スルホン、２，２’−ビス［４−（４−アミノフェノキシ）フェニル］プロパンなどが挙げられる。ポリアミドイミド樹脂は、乾燥性を向上させるためにシロキサン変性としてもよく、この場合、アミノ成分としてシロキサンジアミンを用いることができる。ポリアミドイミド樹脂は、フィルム加工性を考慮すると、分子量が５万以上のものを用いるのが好ましい。
【００２８】
上述の熱可塑性樹脂については、主としてプリプレグに用いられる絶縁材料として説明をしたが、これら熱可塑性樹脂はプリプレグとしての使用に限定されない。例えば、上述の熱可塑性樹脂を用いてフィルムに加工したもの（フィルム材）を、前記回路形成用基板におけるコア樹脂層として用いてもよい。
【００２９】
絶縁材料として用いられる樹脂組成物には、無機フィラーが混合されていてもよい。無機フィラーは、特に限定されないが、例えば、アルミナ、水酸化アルミニウム、水酸化マグネシウム、クレー、タルク、三酸化アンチモン、五酸化アンチモン、酸化亜鉛、溶融シリカ、ガラス粉、石英粉、シラスバルーンなどが挙げられる。これら無機フィラーは、１種類を単独で使用してもよいし、２種類以上を混合して使用してもよい。
【００３０】
絶縁材料として用いられる樹脂組成物は、有機溶媒を含有していてもよい。有機溶媒としては、特に限定されるものではなく、ベンゼン、トルエン、キシレン、トリメチルベンゼンのような芳香族炭化水素系溶媒；アセトン、メチルエチルケトン、メチルイノブチルケトンのようなケトン系溶媒；テトラヒドロフランのようなエーテル系溶媒；イソプロパノール、ブタノールのようなアルコール系溶媒；２−メトキシエタノール、２−ブトキシエタノールのようなエーテルアルコール溶媒；Ｎ−メチルピロリドン、Ｎ、Ｎ−ジメチルホルムアミド、Ｎ、Ｎ−ジメチルアセトアミドのようなアミド系溶媒などを、所望に応じて併用することができる。尚、プリプレグを作製する場合におけるワニス中の溶媒量は、樹脂組成物全体に対して４０〜８０質量％の範囲とすることが好ましい。また、前記ワニスの粘度は２０〜１００ｃＰ（２０〜１００ｍＰａ・ｓ）の範囲が望ましい。
【００３１】
絶縁材料として用いられる樹脂組成物は、難燃剤を含有していてもよい。難燃剤としては、特に限定されるものではないが、例えば、デカブロモジフェニルエーテル、テトラブロモビスフェノールＡ、テトラブロモ無水フタル酸、トリブロモフェノールなどの臭素化合物、トリフェニルフォスフェート、トリキシレルフォスフェート、クレジルジフェニルフォスフェートなどのリン化合物、水酸化マグネシウム、水酸化アルミニウムなどの金属水酸化物、赤リン及びその変性物、三酸化アンチモン、五酸化アンチモンなどのアンチモン化合物、メラミン、シアヌール酸、シアヌール酸メラミンなどのトリアジン化合物など公知慣例の難燃剤を用いることができる。
【００３２】
絶縁材料として用いられる樹脂組成物に対して、さらに必要に応じて上述の硬化剤、硬化促進剤や、その他、熱可塑性粒子、着色剤、紫外線不透過剤、酸化防止剤、還元剤などの各種添加剤や充填剤を加えることができる。
【００３３】
本実施形態においてプリプレグは、例えば、上述した基材に対する樹脂組成物の付着量が、乾燥後のプリプレグにおける樹脂含有率で２０〜９０質量％となるように、樹脂組成物（ワニスを含む）を基材に含浸又は塗工した後、１００〜２００℃の温度で１〜３０分間加熱乾燥することで、半硬化状態（Ｂステージ状態）のプリプレグとして得ることができる。そのようなプリプレグとしては、例えば、三菱ガス化学製の、ＧＨＰＬ−８３０ＮＳＦシリーズ（製品名）を使用することができる。
【００３４】
（第１の金属層）
第１の金属層は、厚さが１μｍ〜７０μｍであり且つ前記コア樹脂層から剥離可能な金属箔が用いられる。第１の金属層の厚さが１μｍ未満であると第１〜第３の基板が成形不良となり、７０μｍを超えると、表面不良となってしまう。第１の金属層の厚さは、回路形成性の観点から、１μｍ〜１２μｍが好ましく、２μｍ〜５μｍがさらに好ましい。
【００３５】
後述するように、第３の基板は、剥離工程においてコア樹脂層と第１の金属層との界面から剥離される。剥離工程においてコア樹脂層から剥離された際の第１の金属層の表面粗さ（ＪＩＳＢ０６０１：２００１に示す１０点の平均粗さ（Ｒｚｊｉｓ）は、剥離不良を低減する観点から１μｍ〜３μｍが好ましく、１μｍ〜２μｍがさらに好ましく、１μｍ〜１．５μｍが特に好ましい。第１の金属層の表面粗さは、例えば、サンプルを５×５ｃｍカットした後、１×１ｃｍの範囲をマイクロスコープＶＲ−３１００（キーエンス社製）を用いて測定することができる。
【００３６】
第１の金属層としては、例えば、銅箔を用いることができる。また、銅箔としては、例えば、ピーラブルタイプのものを用いることができる。“ピーラブルタイプ”の銅箔とは、剥型層を有する極薄銅箔であり、剥型層が、例えば引き剥がし可能な銅箔であるものをいう。ピーラブルタイプの銅箔を用いる場合、第１の金属層は、剥型層がコア樹脂層と接するように積層される。
【００３７】
剥型層としては、例えば、ケイ素化合物を少なくとも含む層が挙げられ、例えば、銅箔又は極薄銅箔上に、シラン化合物を単独又は複数組合せてなるケイ素化合物を付与することで、形成することができる。尚、ケイ素化合物を付与する手段は特に限定されるものではなく、例えば、塗布等の公知の手段を用いることができる。銅箔の剥型層との接着面には防錆処理を施す（防錆処理層を形成する）ことができる。前記防錆処理は、ニッケル、錫、亜鉛、クロム、モリブデン、コバルトのいずれか、若しくはそれらの合金を用いて行うことができる。
【００３８】
剥型層の層厚は、特に限定されるものではないが、除去性及び剥離性の観点から、５ｎｍ〜１００ｎｍが好ましく、１０ｎｍ〜８０ｎｍが更に好ましく、２０ｎｍ〜６０ｎｍが特に好ましい。
【００３９】
（第１の絶縁性樹脂層）
第１の絶縁性樹脂層としては、上述のコア樹脂層と同様の材料（例えば、プリプレグ）を用いることができる。また、第１の絶縁性樹脂層の厚さは、所望に応じて適宜設定されるため、特に限定されないが、例えば、１０μｍ〜１００μｍとすることができ、１０μｍ〜５０μｍが好ましく、１０μｍ〜３０μｍが更に好ましい。
【００４０】
（第２の金属層）
第２の金属層としては、例えば、上述の第１の金属層と同様の材料（例えば、銅箔）を用いることができる。第２の金属層の厚さは、所望に応じて適宜設定されるため、特に限定されないが、例えば、２μｍ〜７０μｍとすることができ、２μｍ〜１８μｍが好ましく、２μｍ〜１２μｍが更に好ましい。
また、第２の金属層としては、例えば、キャリア付の極薄銅箔を使用することができる。この場合、第２の金属層は銅箔等が第２の絶縁性樹脂層と接するように配置され、加熱加圧によって第１の基板を形成した後にキャリアが剥離される。
【００４１】
［パターニング工程（ｂ）］
パターニング工程（ｂ）は、上述した第１の基板（回路形成用基板）の第２の金属層にパターンを形成する工程である。パターニング工程（ｂ）を経ることで、図１（Ｃ）に示すように、回路形成用基板１の第２の金属層５にパターンが形成される。第２の金属層のパターンの形成手段は、特に限定されるものではないが、例えば、以下の工程によって形成することができる。
【００４２】
パターニング工程（ｂ）は、特に限定されることはないが、例えば、第２の金属層の整面を実施し、ドライフィルムレジスト等をラミネートし、更に、ネガ型マスクを張り合わせた後、露光機にて回路パターンを焼付け、現像液にてドライフィルムレジストを現像し、エッチングレジストを形成することができる。その後、エッチング処理を施し、エッチングレジストのない部分の銅を塩化第二鉄水溶液等で除去した後、レジストを除去することで、第２の金属層にパターンを形成することができる。
【００４３】
上述のレジストは、特に限定されず、例えば、市販のドライフィルムレジスト等公知のものを適宜選定して用いることができる。また、第２の金属層にパターンを形成する際のフォトリソグラフィー（露光、現像、レジストの除去を含む）は、特に限定されず、公知の手段及び装置を用いて実施することができる。
【００４４】
第２の金属層のパターン幅は、特に限定されず、用途に応じて適宜その幅を選定することができるが、例えば、５〜１００μｍとすることができ、好ましくは１０〜３０μｍとすることができる。
【００４５】
［第２の基板形成工程（ｃ）］
第２の基板形成工程（ｃ）は、前記第１の基板の前記第２の金属層表面に、第２の絶縁性樹脂層と、第３の金属層と、をこの順で配置して形成した積層体を加熱加圧して第２の基板を形成する工程である。第２の基板形成工程（ｃ）を経ることで、図１（Ｄ）に示すように、第２の金属層５上に第２の絶縁性樹脂層６と第３の金属層７とが積層された、第２の基板８を得ることができる。
【００４６】
（第２の絶縁性樹脂層）
第２の絶縁性樹脂層としては、上述のコア樹脂層と同様の材料（例えば、プリプレグ）を用いることができる。また、第２の絶縁性樹脂層の厚さは、所望に応じて適宜設定されるため、特に限定されないが、例えば、１０μｍ〜１００μｍとすることができ、１０μｍ〜５０μｍが好ましく、１０μｍ〜３０μｍが更に好ましい。
【００４７】
（第３の金属層）
第３の金属層としては、例えば、上述の第１の金属層と同様の材料（例えば、銅箔）を用いることができる。第３の金属層の厚さは、所望に応じて適宜設定されるため、特に限定されないが、例えば、２μｍ〜７０μｍとすることができ、２μｍ〜１８μｍが好ましく、２μｍ〜５μｍが更に好ましい。
また、第３の金属層としては、例えば、キャリア付の極薄銅箔を使用することができる。この場合、第３の金属層は銅箔等が第２の絶縁性樹脂層と接するように配置され、加熱加圧によって第２の基板を形成した後にキャリアが剥離される。
【００４８】
（積層方法・条件）
第２の基板を得るために、第２の絶縁性樹脂層及び第３の金属層を積層する方法や条件は、特に限定されるものではないが、例えば、第１の基板に第２の絶縁性樹脂層及び第３の金属層を積層した後、温度２２０±２℃、圧力５±０．２ＭＰａ、保持時間６０分間の条件にて真空プレスを実施することで、第２の基板を形成することができる。また、第２の金属層と第２の絶縁樹脂層との密着力を得るために、第２の金属層の表面に粗化処理を施してもよい。
【００４９】
［剥離工程（ｄ）］
剥離工程（ｄ）は、前記コア樹脂層から、前記第１の金属層と前記第１の絶縁性樹脂層と前記第２の金属層と前記第２の絶縁性樹脂層と前記第３の金属層とをこの順で備えた第３の基板を剥離する工程である。剥離工程（ｄ）を経ると、図１（Ｅ）に示すように、第２の基板を、コア樹脂層２と、その両面に配置された第１の金属層３と、の界面で分離することで、第１の金属層３と第１の絶縁性樹脂層４と第２の金属層５と第２の絶縁性樹脂層６と第３の金属層７とをこの順で備えた２つの第３の基板９を得ることができる。
第３の基板の厚さは、所望に応じて適宜設定されるため、特に限定されないが、例えば、５μｍ〜４００μｍとすることができ、５μｍ〜２００μｍが好ましく、５μｍ〜１００μｍが更に好ましい。
【００５０】
剥離工程（ｄ）においては、コア樹脂層と第１の金属層との界面でコア樹脂層が剥離されることが好ましいが、例えば、第１の金属層が剥型層を有する場合、その一部がコア樹脂層とともに剥離されてもよい。また、第１の金属層の剥型層と銅箔との界面において、剥型層と共にコア樹脂層が剥離される態様も含まれる。第１の金属層上に剥型層が残存する場合には、例えば、硫酸系又は過酸化水素系エッチング液を用いて剥型層を除去することができる。硫酸系又は過酸化水素系エッチング液は、特に限定されるものではなく、当業界で使用されているものを使用することができる。
【００５１】
［配線導体形成工程（ｅ）］
本実施形態の製造方法は、さらに、前記第３の基板の表面に、前記第２の金属層表面に達する非貫通孔を形成し、前記非貫通孔の内壁に電解銅めっき及び／又は無電解銅めっきを施し、前記第２の金属層と、前記第１の金属層及び前記第３の金属層の各々と、を接続させ、前記第３の基板の表面に第４の金属層を形成し、前記第４の金属層にパターンを形成して前記配線導体を形成する配線導体形成工程（ｅ）を含めることができる。配線導体形成工程（ｅ）を経ると、図１（Ｉ）に示すように、絶縁層１０の両面に配線導体１１が形成された半導体素子搭載用パッケージ基板１２を得ることができる。なお、絶縁層１０は、第１の絶縁性樹脂層４及び第２の絶縁性樹脂層６から構成され、配線導体１１は、各々パターニングされた第１の金属層３、第２の金属層５及び第３の金属層７を電解銅めっき及び／又は無電解銅めっきによって層間接続することで形成される。
【００５２】
（非貫通孔の形成）
配線導体形成工程（ｅ）において、第３の基板の表面に、第２の金属層表面に達する非貫通孔を形成する。図１（Ｆ）に示すように、非貫通孔１３は、第３の基板９の両面に設けられる。すなわち、図１（Ｆ）における紙面上側からは、第３の金属層７を介して非貫通孔１３が第２の絶縁性樹脂層６に形成される。同様に、図１（Ｆ）における紙面下側からは、第１の金属層３を介して非貫通孔１３が第１の絶縁性樹脂層４に形成される。
【００５３】
非貫通孔の形成手段は、特に限定されず、例えば、炭酸ガスレーザー等のレーザーやドリル等の公知の手段を用いることができる。非貫通孔の数やサイズは、所望に応じて適宜選定することができる。また、非貫通孔を形成した後に、過マンガン酸ナトリウム水溶液等を用いてデスミア処理を施すことができる。
【００５４】
（層間接続及び第４の金属層の形成）
配線導体形成工程（ｅ）においては、図１（Ｇ）に示すように、非貫通孔１３を形成したのち、電解銅めっき及び／又は無電解銅めっきを施して非貫通孔１３の内壁に銅めっき膜を形成し、各々パターニングされた第１の金属層３、第２の金属層５及び第３の金属層７を電気的に接続する。さらに、当該電解銅めっき及び／又は無電解銅めっきによって、第３の基板両面の第１及び第３の金属層の厚みを増加させることで、第４の金属層１４が形成される。電解銅めっき及び／無電解めっきを施す方法は、特に限定されるものではなく、公知の方法を採用することができる。当該銅めっきは、電解銅めっき及び無電解めっきはどちらか一方のみでもよいが、電解銅めっき及び無電解めっきの両方を施すことが好ましい。
【００５５】
（膜厚調整）
配線導体形成工程（ｅ）においては、図１（Ｈ）に示すように、電解／無電解銅めっき処理の後、必要に応じて、第４の金属層１４が所望の厚さになるようにエッチング処理等の公知の処理を施して、第４の金属層１４の膜厚を調整することができる。
調整後の第４の基板の厚さは、所望に応じて適宜設定されるため、特に限定されないが、例えば、５μｍ〜３０μｍとすることができ、５μｍ〜２０μｍが好ましく、５μｍ〜１２μｍが更に好ましい。
【００５６】
（パターニング）
配線導体形成工程（ｅ）においては、必要に応じて第４の金属層１４の整面を実施した後、ドライフィルムレジスト等をラミネートし、更に、ネガ型マスクを張り合わせた後、露光機にて回路パターンを焼付け、現像液にてドライフィルムレジストを現像し、エッチングレジストを形成することができる。その後、エッチング処理を施し、エッチングレジストのない部分の銅を塩化第二鉄水溶液等で除去した後、レジストを除去することで、図１（Ｉ）に示すように、絶縁層１０の両面に配線導体１１を形成することができる。
【００５７】
その他、本実施形態において適用可能な層間接続方法としては、公知のレーザー形成されたブラインドビア部に化学銅めっきをして適用した方法（レーザー加工により配線回路を形成し、その後化学銅めっきによりパターニング、層間接続を行う方法）や、予め接続部となる部分にめっきや金属箔をエッチングすることなどにより形成した金属バンプ（好ましくは銅バンプ）により絶縁層ごと突き刺し、層間接続を行う方法、更にははんだや銀及び銅などの金属フィラーを絶縁樹脂に含有した金属ペーストをスクリーン印刷などにより所定箇所にバンプ印刷後、乾燥によってペーストを硬化させ、加熱加圧により内外層間での電気的導通を確保するものなどが適用できる。
【００５８】
本実施形態を例示的に説明した図１においては、半導体素子搭載用パッケージ基板１２は、３層構造の半導体素子搭載用パッケージ基板となるが、本発明はこれに限定されるものではなく、５層構造などの更なるビルドアップ構造を有する半導体素子搭載用パッケージ基板を形成することができる。例えば、配線導体形成工程（ｅ）において、配線導体を形成した後に、更に、絶縁性樹脂層と金属層とを積層し、パターニング及び層間接続を繰り返し行うことで、ビルドアップ構造を有する半導体素子搭載用パッケージ基板を製造することが形成可能となる。
【００５９】
《半導体素子搭載用パッケージ基板の製造方法》
本実施形態の半導体素子搭載用パッケージ基板の製造方法においては、上述のように半導体素子用パッケージ基板を形成した後に、所望に応じ、例えばベアチップ等の半導体素子を搭載させることができる。
【００６０】
前記半導体素子は特に限定されるものではなく所望の素子を適宜用いることができるが、例えば、アルミ電極部に金ワイヤのボールボンディング法によって金バンプを形成したベアチップ等を用いることができる。半導体素子は、接合材を介して半導体素子搭載用パッケージ基板の配線導体上に搭載することができる。前記接合材は導電手段を有するものであれば特に限定されるものではないが、例えば、はんだ等（例えば、はんだボール、はんだペースト等）を用いることができる。また、半導体素子搭載用パッケージ基板の配線導体に表面処理を施した後に、接合材を介して半導体素子を搭載させることができる。前記表面処理は特に限定されるものではないが、例えば、ニッケル層や金めっき層の形成が挙げられる。前記接合材としてはんだを用いた場合等、半導体素子を配線導体上に搭載した後に、リフロー等の処理を施すことができる。この際、リフローの温度は接合材の融点等によって適宜選定されるものであるが、例えば、２６０℃以上とすることができる。
【実施例】
【００６１】
以下、実施例により本発明の製造方法について具体的に説明する。【００６２】
［比較例１］
ビスマレイミドトリアジン樹脂（ＢＴ樹脂）をガラスクロス（ガラス繊維）に含浸させてＢステージとしたプリプレグ（コア樹脂層：厚さ０．０８７ｍｍ：三菱ガス化学製ＧＨＰＬ−８３０ＮＳＦ  ＦＸ６４）をその両面に、銅箔厚２μｍに剥離層が塗布された銅箔（ＪＸ日鉱日石金属（株）製、商品名：ＰＣＳ）を剥型層面が前記プリプレグと接着するように配置し、さらにその上にビスマレイミドトリアジン樹脂（ＢＴ樹脂）をガラスクロス（ガラス繊維）に含浸させてＢステージとしたプリプレグ（厚さ０．０２５ｍｍ：三菱ガス化学製ＧＨＰＬ−８３０ＮＳＦ  ＦＦ７０）を介して、１２μｍの銅箔（三井金属鉱業（株）製、商品名：３ＥＣ−ＶＬＰ）を真空プレスにて圧力２．５±０．２ＭＰａ、温度２２０±２℃、保持時間６０分間の条件にて積層した。【００６３】
得られた基板表面の整面を実施し、温度１１０±１０℃、圧力０．５０±０．０２ＭＰａにてドライフィルムレジスト（ニチゴー・モートン（株）製、商品名：ＮＩＴ２２５）をラミネートした。その後、ネガ型マスクを張り合わせた後、平行露光機にて回路パターンを焼付け、１％炭酸ナトリウム水溶液にてドライフィルムレジストを現像してエッチングレジストを形成し、エッチングレジストのない部分の銅を塩化第二鉄水溶液で除去した。その後、水酸化ナトリウム水溶液にてドライフィルムレジストを除去し、回路パターンを形成した。【００６４】
回路パターンが形成された基板の表面を、銅表面粗化液（メック（株）製、製品名：ＣＺ−８１００）を用いて粗化し、基板の両面に対し、ビスマレイミドトリアジン樹脂（ＢＴ樹脂）をガラスクロス（ガラス繊維）に含浸させてＢステージとしたプリプレグ（厚さ０．０２５ｍｍ：三菱ガス化学製ＧＨＰＬ−８３０ＮＳＦ  ＦＦ７０）を介して、１８μｍのキャリア銅箔付２μｍ銅箔（三井金属鉱業（株）製、商品名：ＭＴＥｘ）を真空プレスにて圧力２．５±０．２ＭＰａ、温度２２０±２℃、保持時間６０分間の条件にて積層した後１８μｍのキャリア銅箔を剥離した。【００６５】
得られた基板について、コア樹脂層とＰＣＳと銅箔との境界部に物理的な力を加えて剥離させた。しかし、剥離面の銅箔表面に凹凸が多く、レーザー加工及び回路形成時に歩留まりが低下してしまった。【００６６】
［実施例１］
＜第１の基板形成工程（ａ）＞
ビスマレイミドトリアジン樹脂（ＢＴ樹脂）をガラスクロス（ガラス繊維）に含浸させてＢステージとしたプリプレグ（図１（Ａ）におけるコア樹脂層２；厚さ２５μｍ：三菱ガス化学製ＧＨＰＬ−８３０ＮＳＦ  ＦＦ７０）の両面に、銅箔厚２μｍに剥離層（ＪＸ日鉱日石金属（株）製、商品名：ＰＣＳ）が塗布された剥型層付銅箔（図１（Ａ）における第１の金属層３）を、剥型層面が前記コア樹脂層と接するように配置し、さらにその上にビスマレイミドトリアジン樹脂（ＢＴ樹脂）をガラスクロス（ガラス繊維）に含浸させてＢステージとしたプリプレグ（図１（Ａ）における第１の絶縁性樹脂層４；厚さ０．０２５ｍｍ：三菱ガス化学製ＧＨＰＬ−８３０ＮＳＦ  ＦＦ７０）を介して、１２μｍの銅箔（図１（Ａ）における第２の金属層５；三井金属鉱業（株）製、商品名：３ＥＣ−ＶＬＰ）を、真空プレスにて圧力２．５±０．２ＭＰａ、温度２２０±２℃、保持時間６０分間の条件にて積層し、第１の基板（図１（Ｂ）における回路形成用基板（第１の基板）１）を作製した。【００６７】
＜パターニング工程（ｂ）＞
次いで、第１の基板表面の整面を実施し、温度１１０±１０℃、圧力０．５０±０．０２ＭＰａにて第２の金属層表面にドライフィルムレジスト（ニチゴー・モートン（株）製、商品名：ＮＩＴ２２５）をラミネートした。その後、ネガ型マスクを張り合わせ、平行露光機にて回路パターンを焼付け、１％炭酸ナトリウム水溶液にてドライフィルムレジストを現像してエッチングレジストを形成し、エッチングレジストのない部分の銅を塩化第二鉄水溶液で除去した後、水酸化ナトリウム水溶液にてドライフィルムレジストを除去し、第２の金属層５にパターンを形成した（図１（Ｃ）参照）。【００６８】
＜第２の基板形成工程（ｃ）＞
次いで、パターニングされた第２の金属層５の表面を、銅表面粗化液（メック（株）製、製品名：ＣＺ−８１００）を用いて粗化し、回路形成用基板１の両面に設けられた第２の金属層５の表面に対し、ビスマレイミドトリアジン樹脂（ＢＴ樹脂）をガラスクロス（ガラス繊維）に含浸させてＢステージとしたプリプレグ（図１（Ｄ）における第２の絶縁性樹脂層６；厚さ０．０２５ｍｍ：三菱ガス化学製ＧＨＰＬ−８３０ＮＳＦ  ＦＦ７０）を介して、１８μｍのキャリア銅箔付２μｍ銅箔（図１（Ｄ）における第３の金属層７；三井金属鉱業（株）製、商品名：ＭＴＥｘ）を真空プレスにて、圧力２．５±０．２ＭＰａ、温度２２０±２℃、保持時間６０分間の条件にて積層した。その後１８μｍのキャリア銅箔を剥離し、第２の基板（図１（Ｄ）における第２の基板８）を作製した。【００６９】
＜剥離工程（ｄ）＞
第２の基板において、剥型層付銅箔（第１の金属層３）とプリプレグ（コア樹脂層２）との境界部に物理的な力を加えて剥離させ、第３の基板（図１（Ｅ）における第３の基板９）を得た。剥離面の銅箔表面の凹凸は以下の方法にて測定した。剥離面の銅箔表面の凹凸は、２．２５μｍであった。
剥離面の銅箔表面の凹凸を測定した。表面凹凸の測定にはマイクロスコープＶＲ−３１００（キンエンス社製）を用い、５×５ｃｍにカットしたサンプルについて、１×１ｃｍの範囲を前記装置にて測定しておこなった。【００７０】
＜配線導体形成工程（ｅ）＞
第３の基板の両面に炭酸ガスレーザー加工機（日立ビアメカニクス（株）製、商品名：ＬＣ−１Ｃ／２１）によりビーム照射径Φ０．２１ｍｍ、周波数５００Ｈｚ、パルス幅１０μｓの条件で、１穴ずつ加工し、第３の基板の両面に非貫通孔（図１（Ｆ）における非貫通孔１３）を形成した。次いで、温度８０±５℃、濃度５５±１０ｇ／Ｌの過マンガン酸ナトリウム水溶液を用いてデスミア処理を施した。
さらに、無電解銅めっきにて０．４〜０．８μｍの厚みとなるようにめっき処理を施した後、電解銅めっきにて８μｍの厚みのめっきを実施し第４の金属層を形成した（図１（Ｇ）における第４の金属層１４）。これにより、第１及び第３の金属層が第２の金属層を介して、非貫通孔によって電気的に接続されたことになる。次に、第４の金属層表面の整面を実施し、温度１１０±１０℃、圧力０．５０±０．０２ＭＰａにてドライフィルムレジスト（ニチゴー・モートン（株）製、商品名：ＮＩＴ２２５）をラミネートした。その後、ネガ型マスクを張り合わせた後、平行露光機にて回路パターンを焼付け、１％炭酸ナトリウム水溶液にてドライフィルムレジストを現像してエッチングレジストを形成し、エッチングレジストのない部分の銅を塩化第二鉄水溶液で除去した。その後、水酸化ナトリウム水溶液にてドライフィルムレジストを除去し、第４の金属層にパターンを形成し、半導体素子搭載用パッケージ基板（図１（Ｉ）における絶縁層１０の両面に配線導体１１が形成された半導体素子搭載用パッケージ基板１２）を作製した。【００７１】
得られた半導体素子搭載用パッケージ基板に、ソルダーレジスト形成処理及び金めっき仕上げを行い、パッケージサイズに切断加工を施すことにより、実施例１の半導体素子搭載用パッケージ基板を得た。【００７２】
［実施例２］
実施例１においてコア樹脂層２として、ビスマレイミドトリアジン樹脂（ＢＴ樹脂）をガラスクロス（ガラス繊維）に含浸させてＢステージとしたプリプレグ（三菱ガス化学製ＧＨＰＬ−８３０ＮＳＦ  ＦＦ６７；厚さ２０μｍ）を用いた以外は実施例１と同様にして半導体素子搭載用パッケージ基板を得た。なお、剥離面の銅箔表面の凹凸は実施例１と同様の方法にて測定した。剥離面の銅箔表面の凹凸は１．７９μｍであった。【００７３】
［実施例３］
実施例１においてコア樹脂層２として、ビスマレイミドトリアジン樹脂（ＢＴ樹脂）をガラスクロス（ガラス繊維）に含浸させてＢステージとしたプリプレグ（三菱ガス化学製ＧＨＰＬ−８３０ＮＳＦ  ＦＦ７４；厚さ３０μｍ）を用いた以外は実施例１と同様にして半導体素子搭載用パッケージ基板を得た。なお、剥離面の銅箔表面の凹凸は実施例１と同様の方法にて測定した。剥離面の銅箔表面の凹凸は３．１５μｍであった。【００７４】
［実施例４］
実施例１においてコア樹脂層２として、ビスマレイミドトリアジン樹脂（ＢＴ樹脂）をガラスクロス（ガラス繊維）に含浸させてＢステージとしたプリプレグ（三菱ガス化学製ＧＨＰＬ−８３０ＮＳＦ  ＦＦ７８；厚さ３５μｍ）を用いた以外は実施例１と同様にして半導体素子搭載用パッケージ基板を得た。なお、剥離面の銅箔表面の凹凸は実施例１と同様の方法にて測定した。剥離面の銅箔表面の凹凸は３．３２μｍであった。【００７５】
実施例１〜４の半導体素子搭載用パッケージ基板は、一括で回路形成用基板（第１の基板）を形成しているため、また、比較例に比して生産効率がよく、レーザー加工及び回路形成時に歩留まりにて不良品が少なく歩留まりに優れていた。【００７６】
［比較例２］
実施例１においてコア樹脂層２として、ビスマレイミドトリアジン樹脂（ＢＴ樹脂）をガラスクロス（ガラス繊維）に含浸させてＢステージとしたプリプレグ（三菱ガス化学製ＧＨＰＬ−８３０ＮＸＡ；厚さ１１０μｍ）を用いた以外は実施例１と同様にして半導体素子搭載用パッケージ基板を得た。なお、剥離面の銅箔表面の凹凸は実施例１と同様の方法にて測定した。剥離面の銅箔表面の凹凸は６．００μｍであり、次工程の回路形成でのレジスト密着性が低下して、製品の歩留まりが低下してしまった。【００７７】
２０１８年１２月１４日に出願された日本国特許出願２０１８−２３４６６５号の開示は、その全体が参照により本明細書に取り込まれる。
また、明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【符号の説明】
【００７８】
１  回路形成用基板（第１の基板），２  コア樹脂層，３  第１の金属層，４  第１の絶縁性樹脂層，５  第２の金属層，６  第２の絶縁性樹脂層，７  第３の金属層，８  第２の基板，９  第３の基板，１０  絶縁層，１１  配線導体，１２  半導体素子搭載用パッケージ基板，１３  非貫通孔，１４  第４の金属層
【図１】
2020121651.tif 000003
【国際調査報告】
2020121651.tif 000004
2020121651.tif 000005
2020121651.tif 000006
2020121651.tif 000007